(57)【要約】【課題】カラーフィルタの着色層の電気的性質が液晶のスイッチング性能に悪影響を与えることがなく、且つ色再現性に優れたカラーフィルタを具備する液晶表示装置を提供すること。【解決手段】ＬＥＤを備えるバックライトと、緑色着色層を含む複数色の着色層を備えるカラーフィルタとを具備する液晶表示装置において、前記カラーフィルタの緑色着色層が、Ｃ．Ｉ．ピグメントグリーン５８を含み、前記緑色着色層の、液晶表示装置の駆動周波数における誘電正接が０．０１以下であることを特徴とする。【選択図】なし【特許請求の範囲】
【請求項１】
ＬＥＤを備えるバックライトと、緑色着色層を含む複数色の着色層を備えるカラーフィルタとを具備する液晶表示装置において、前記カラーフィルタの緑色着色層が、Ｃ．Ｉ．ピグメントグリーン５８を含み、前記緑色着色層の、液晶表示装置の駆動周波数における誘電正接が０．０２以下であることを特徴とする液晶表示装置。
【請求項２】
ＬＥＤを備えるバックライトと、少なくとも緑色着色層を含む複数色の着色層及び透明樹脂からなるオーバーコート層を備えるカラーフィルタとを具備する液晶表示装置において、前記カラーフィルタの緑色着色層が、Ｃ．Ｉ．ピグメントグリーン５８を含み、緑色着色層とオーバーコート層の積層の、液晶表示装置の駆動周波数における誘電正接が０．０２以下であることを特徴とする液晶表示装置。
【請求項３】
前記カラーフィルタの緑色着色層を構成する着色材料の含有量が前記緑色着色層に対する重量比率で３０％以下であり、前記ＬＥＤバックライトからの光を通した際の前記緑色着色層の色度が、ＸＹＺ表色系において、yが０．６０以上であり、ｘｙ色度におけるカラーフィルタとしての色再現域がＮＴＳＣ比で７０％以上であることを特徴とする請求項１又は２に記載の液晶表示装置。
【請求項４】
前記バックライトは、赤色ＬＥＤ、緑色ＬＥＤ、及び青色ＬＥＤを備えることを特徴とする請求項１〜３のいずれかに記載の液晶表示装置。
【請求項５】
前記バックライトは、青色ＬＥＤと緑色蛍光体及び赤色蛍光体との組合せからなる白色ＬＥＤ装置を備えることを特徴とする請求項1〜３に記載の液晶表示装置。
【請求項６】
請求項１〜５のいずれかに記載の液晶表示装置用のカラーフィルタであって、前記緑色着色層が、Ｃ．Ｉ．ピグメントグリーン５８からなる緑色顔料と黄色顔料を含み、顔料全重量に対するＣ．Ｉ．ピグメントグリーン５８の重量比率が７０％以下であり、前記緑色着色層に対する顔料の重量比率が３０％以下であることを特徴とする液晶表示装置用カラーフィルタ。
【請求項７】
請求項１〜５のいずれかに記載の液晶表示装置用のカラーフィルタであって、前記緑色着色層が、Ｃ．Ｉ．ピグメントグリーン５８からなる緑色顔料と、Ｃ．Ｉ．ピグメントイエロー１８５、Ｃ．Ｉ．ピグメントイエロー１５０、Ｃ．Ｉ．ピグメントイエロー１３９、及びＣ．Ｉ．ピグメントイエロー１３８からなる群から選ばれる1種以上の黄色顔料とを含み、顔料全量に対するＣ．Ｉ．ピグメントグリーン５８の重量比率が７０％以下であり、前記緑色着色層に対する顔料の重量比率が３０％以下であることを特徴とする液晶表示装置用カラーフィルタ。
【発明の詳細な説明】
【技術分野】
【０００１】
本発明は、液晶表示装置及び液晶表示装置用カラーフィルタに係り、特に、着色層やオーバーコート層の電気的な性質が液晶のスイッチング性や表示装置に影響を与えず、色再現性に優れたカラーフィルタを備える液晶表示装置に関する。
【背景技術】
【０００２】
カラー液晶表示装置は、テレビ画像表示装置、コンピュータ端末表示装置を中心に急速に普及が進んでいる。カラーフィルタは、このような液晶表示装置のカラー表示化に必要不可欠な重要部材である。近年、液晶表示装置には高画質化の要求が高く、高視野角、高速応答性を備える様々な新しい方式の液晶表示装置が出現している。この中でも横電界方式（Ｉｎ  Ｐｌａｎｅ  Ｓｗｉｔｃｈｉｎｇ＝ＩＰＳ方式）は、視野角、コントラスト比などの表示品位に優れるため、広く普及するものと期待されている方式である。
【０００３】
ところが、横電界方式の液晶表示装置は、他のＴｗｉｓｔｅｄ  Ｎｅｍａｔｉｃ方式（ＴＮ方式）やＶａｒｔｉｃａｌ  Ａｌｉｇｎｍｅｎｔ方式（ＶＡ方式）などの液晶表示装置と異なり、液晶駆動電界中にカラーフィルタの着色層が存在するため、着色層の材料の電気的な特性の影響を直接受けてしまうという問題がある。実際、従来の材料の着色層を使用した場合、横電界方式の液晶表示装置では、着色層の電気特性に起因する液晶の配向乱れ、スイッチングの閾値ずれによる焼き付き現象など、様々な表示不良が起こっていた。
【０００４】
着色層材料の電気的特性は、主として着色剤である顔料の性質によるものであり、これによる影響を根本的に回避することは難しいため、従来の着色層材料を用いたカラーフィルタを横電界方式の液晶表示装置に用いる場合には、透明樹脂による保護層（オーバーコート層）を設けることが一般的である。
【０００５】
確かに、透明樹脂からなるオーバーコート層を設けることで、従来の着色層材料でも横電界方式の液晶表示装置に用いることは可能であるが、オーバーコート層を用いても様々な表示不良が生ずる場合もあるので（例えば、特許文献１参照）、着色層材料、オーバーコート層材料ともに横電界方式の液晶表示装置に適合するように改良がなされてきている。なお、十分な性能を確保するために、根本原因である着色層材料を減らすことが考えられるが、着色層材料を減らすと色再現性が劣化してしまう。
【特許文献１】特開２００４−１１７５３７号公報
【特許文献２】特開２００６−１１３０９９号公報
【発明の開示】
【発明が解決しようとする課題】
【０００６】
本発明は、上記問題を解決するためになされたものであり、特に横電界方式の液晶表示装置において、カラーフィルタの着色層の電気的性質が液晶のスイッチング性能に悪影響を与えることがなく、且つ色再現性に優れたカラーフィルタを具備する液晶表示装置を提供することを目的とする。
【課題を解決するための手段】
【０００７】
上記課題を解決するため、本発明の第１の態様は、ＬＥＤを備えるバックライトと、緑色着色層を含む複数色の着色層を備えるカラーフィルタとを具備する液晶表示装置において、前記カラーフィルタの緑色着色層が、Ｃ．Ｉ．ピグメントグリーン５８を含み、前記緑色着色層の、液晶表示装置の駆動周波数における誘電正接が０．０２以下であることを特徴とする液晶表示装置を提供する。
【０００８】
本発明の第２の態様は、ＬＥＤを備えるバックライトと、少なくとも緑色着色層を含む複数色の着色層及び透明樹脂からなるオーバーコート層を備えるカラーフィルタとを具備する液晶表示装置において、前記カラーフィルタの緑色着色層が、Ｃ．Ｉ．ピグメントグリーン５８を含み、緑色着色層とオーバーコート層の積層の、液晶表示装置の駆動周波数における誘電正接が０．０２以下であることを特徴とする液晶表示装置を提供する。
【０００９】
以上の第１〜第３の態様に係る液晶表示装置において、前記カラーフィルタの緑色着色層を構成する着色材料の含有量が前記緑色着色層に対する重量比率で２０％以下であり、前記ＬＥＤバックライトからの光を通した際の前記緑色着色層の色度が、ＸＹＺ表色系において、yが０．６０以上であり、ｘｙ色度におけるカラーフィルタとしての色再現域がＮＴＳＣ比で７０％以上とすることが出来る。
【００１０】
前記バックライトは、赤色ＬＥＤ、緑色ＬＥＤ、及び青色ＬＥＤを備えるものとすることが出来る。或いは、前記バックライトは、青色ＬＥＤと緑色蛍光体及び赤色蛍光体との組合せからなる白色ＬＥＤ装置を備えるものとすることが出来る。
【００１１】
本発明の第３の態様は、以上の液晶表示装置用のカラーフィルタであって、前記緑色着色層が、Ｃ．Ｉ．ピグメントグリーン５８からなる緑色顔料と黄色顔料を含み、顔料全重量に対するＣ．Ｉ．ピグメントグリーン５８の重量比率が６０％以下であり、前記緑色着色層に対する顔料の重量比率が３０％以下であることを特徴とする液晶表示装置用カラーフィルタを提供する。
【００１２】
本発明の第４の態様は、以上の液晶表示装置用のカラーフィルタであって、前記緑色着色層が、Ｃ．Ｉ．ピグメントグリーン５８からなる緑色顔料と、Ｃ．Ｉ．ピグメントイエロー１８５、Ｃ．Ｉ．ピグメントイエロー１５０、Ｃ．Ｉ．ピグメントイエロー１３９、及びＣ．Ｉ．ピグメントイエロー１３８からなる群から選ばれる1種以上の黄色顔料とを含み、顔料全量に対するＣ．Ｉ．ピグメントグリーン５８の重量比率が６０％以下であり、前記緑色着色層に対する顔料の重量比率が３０％以下であることを特徴とする液晶表示装置用カラーフィルタを提供する。
【発明の効果】
【００１３】
本発明の第１及び第２の態様によると、ＬＥＤを備えるバックライトと、緑色着色層又は緑色着色層とオーバーコート層の積層の、駆動周波数における誘電正接が０．０２以下であるカラーフィルタとの組合せを具備しているため、特に横電界方式の液晶表示装置において、カラーフィルタの着色層の電気的性質が液晶のスイッチング性能に悪影響を与えることがなく、且つ色再現性に優れた液晶表示装置が提供される。
【発明を実施するための最良の形態】
【００１４】
以下、本発明の実施形態について説明する。
【００１５】
カラーフィルタの電気的性質と横電界方式の液晶表示装置における表示不良の関係については、横電界方式の液晶表示装置の液晶配向不良やスイッチングの閾値ずれは、主として着色層材料の誘電特性に起因することがわかっている。
【００１６】
誘電正接（ｔａｎδ）は、誘電体内に蓄積される電荷量と消費される電荷量の比である。誘電正接が比較的小さい場合は、誘電体内に蓄積された電荷は保持されるのに対し、誘電正接が比較的大きい場合は、電荷は消費されて保持されない。
【００１７】
横電界方式の液晶表示装置においては、カラーフィルタの着色層が液晶駆動電界中に内在するため、カラーフィルタの着色層の誘電正接と他のセル内の部材（液晶、配向膜など）の誘電正接との値が大きく異なると、電荷の保持状態が不均一になる。電荷の保持状態が不均一になると、横電界方式の液晶表示装置においては生じてはならない縦方向の電界が発生し、それによって液晶の配向不良が発生したり、あるいは電荷が余分に残ってしまうことによる閾値ずれによって画像焼き付き現象（表示画面中に画像が長時間にわたって残存する現象）が発生し、表示不良となる。
【００１８】
したがって、カラーフィルタの着色材料の誘電正接は、横電界方式の液晶表示装置の表示特性を決定する重要な特性である。誘電正接は測定周波数に依存する値であるが、液晶駆動の1フレームが６０Ｈｚ〜１２０Ｈｚ程度であることから、周期（秒）すなわち周波数で３０Ｈｚ〜６０Ｈｚ近辺、ほぼ１０〜２００Ｈｚの周波数での誘電正接に着目するのが適当である。
【００１９】
一般に、液晶材料、配向膜材料などは電荷を保持する能力が大きい、すなわち誘電正接が比較的小さい材料であり、その値は一般に０．００５〜０．０２程度の値である。横電界方式の液晶表示装置に用いるカラーフィルタの着色材料の誘電正接の値は、液晶材料、配向膜材料の誘電正接と同程度の値であることが好ましいものと考えられる。
【００２０】
従来のカラーフィルタにおける誘電特性の悪化の原因は、緑色顔料として用いられるハロゲン化銅フタロシアニン（Ｃ．Ｉ．ピグメントグリーン３６）に起因するハロゲンを含む遊離低分子化合物の存在であり、この化合物の量を抑制することが効果的であることがわかっている。
【００２１】
その手段として、これまで、ハロゲン化銅フタロシアニンの精製度を向上させることや、ハロゲン化銅フタロシアニンの濃度を一定以下とするなどの方法がとられていた。しかし、ハロゲン化銅フタロシアニンの精製度の向上には技術的な限界があり、また、ハロゲン化銅フタロシアニンの濃度を低下させると色再現性が悪くなる。
【００２２】
本発明者らは、ＬＥＤを具備するバックライトと、少なくとも緑色着色層を含む複数色の着色層を具備するカラーフィルタとを有する液晶表示装置において、カラーフィルタの緑色着色層がＣ．Ｉ．ピグメントグリーン５８を含み、緑色着色層の液晶表示装置の駆動周波数における誘電正接が０．０２以下、好ましくは０．０1以下であるカラーフィルタを用いることで、高い色再現性を保ちながら、画素配向不良、閾値ずれなどの表示品位の低下を効果的に防止し得ることを見出した。
【００２３】
また、カラーフィルタ上に平坦化のためにオーバーコート層が設けられる場合、緑色着色層とオーバーコート層の積層の、液晶表示装置の駆動周波数における誘電正接が０．０２以下、好ましくは０．０1以下であるカラーフィルタを用いることで、高い色再現性を保ちながら、画素配向不良、閾値ずれなどの表示品位の低下を効果的に防止し得ることを見出した。
【００２４】
誘電特性は、緑色着色層中に存在するＣ．Ｉ．ピグメントグリーン５８をはじめとする顔料などの着色材料により影響を受けるため、その含有量は緑色着色層の構成成分中の含有量で３０重量％以下、好ましくは２０重量％以下、より好ましくは１８重量％以下である必要がある。しかし、着色材料の含有量を減らすことは色再現性の低下を招くことから、ＬＥＤを具備するバックライトを用いた際の色度が、ＸＹＺ表色系において、ｙが０．６０以上、好ましくは０．６２以上であり、且つカラーフィルタとしての色再現域がＮＴＳＣ比で７０％以上であることが必要である。
【００２５】
前述のように、着色材料のなかで、緑色顔料は特に誘電特性が悪い。したがってＣ．Ｉ．ピグメントグリーン５８の含有量は極力少なくする必要があり、Ｃ．Ｉ．ピグメントグリーン５８と黄色顔料を含む緑色着色層において、顔料全重量に対するＣ．Ｉ．ピグメントグリーン５８の重量比率を７０％以下とする必要があり、好ましくは６０％以下であり、より好ましくは５０％以下である。Ｃ．Ｉ．ピグメントグリーン５８の含有比率は少ない方が好ましいが、少なすぎると緑色領域の透過率が高くなり、色再現性が悪くなってしまうため、３５％程度が下限である。
【００２６】
以下、液晶表示装置に用いられるカラーフィルタの製造方法について詳述する。
【００２７】
カラーフィルタ基板に用いられる透明基板は、可視光に対してある程度の透過率を有するものが好ましく、より好ましくは８０％以上の光透過率を有するものを用いることができる。一般に、液晶表示装置に用いられているものでよく、ＰＥＴなどのプラスチック基板やガラスが挙げられるが、通常はガラス基板を用いるとよい。遮光パターンを用いる場合は、あらかじめ透明基板上にクロム等の金属薄膜や遮光性樹脂によるパターンを公知の方法で形成したものを用いればよい。
【００２８】
透明基板上への着色層の作製方法は、公知のインクジェット法、印刷法、フォトレジスト法、エッチング法など何れの方法で作製しても構わない。しかし、高精細、分光特性の制御性及び再現性等を考慮すれば、透明な樹脂中に顔料を光開始剤、重合性モノマーと共に適当な溶剤に分散させた着色組成物を透明基板上に塗布製膜し、着色組成物層を形成し、これをパターン露光し、現像することで一色の画素を形成し、この工程を各色毎に繰り返し行なうフォトレジスト法が好ましい。
【００２９】
カラーフィルタが備える画素を構成する着色層をフォトレジスト法により形成する方法は、例えば、以下のようにして行われる。まず、着色剤となる顔料を透明な樹脂中に分散させた後、光開始剤、重合性モノマーと共に適当な溶剤と混合し、着色組成物を調製する。着色剤となる顔料を透明樹脂中に分散させる方法としては、ミルベース、３本ロール、ジェットミル等様々な装置を用いる方法があり、特に限定されるものではない。
【００３０】
カラーフィルタの赤、緑、青の各画素を構成する着色層を形成するための着色組成物に用いることのできる有機顔料の具体例を、以下にカラーインデックス番号で示す。
【００３１】
赤色顔料としては、Ｃ．Ｉ．Ｐｉｇｍｅｎｔ Ｒｅｄ ２５４、７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５５、２６４、２７２、２７９等が挙げられる。
【００３２】
黄色顔料としては、Ｃ．Ｉ．Ｐｉｇｍｅｎｔ Ｙｅｌｌｏｗ １５０、ＰＹ１３８の他に、ＰＹ１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３９、１４４、１４６、１４７、１４８、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００３３】
橙色顔料としてはＣ．Ｉ．Ｐｉｇｍｅｎｔ Ｏｒａｎｇｅ ３６、４３、５１、５５、５９、６１、７１、７３等が挙げられる。
【００３４】
緑色顔料としては、Ｃ．Ｉ．Ｐｉｇｍｅｎｔ Ｇｒｅｅｎ ３６の他に、ＰＧ７、１０、３７等が挙げられる。
【００３５】
青色顔料としては、Ｃ．Ｉ．Ｐｉｇｍｅｎｔ Ｂｌｕｅ １５、１５：１、１５：２、１５：３、１５：４、１５：６、１６、２２、６０、６４、８０等が挙げられる。
【００３６】
紫色顔料としては、Ｃ．Ｉ．Ｐｉｇｍｅｎｔ Ｖｉｏｌｅｔ １、１９、２３、２７、２９、３０、３２、３７、４０、４２、５０等があげられる。
【００３７】
上記記載の顔料は、着色層によって単独あるいは２種以上を組み合わせて用いることができる。
【００３８】
また、上記有機顔料と組み合わせて、彩度と明度のバランスを取りつつ良好な塗布性、感度、現像性等を確保するために、無機顔料を組み合わせて用いることも可能である。無機顔料としては、黄色鉛、亜鉛黄、べんがら（赤色酸化鉄（ＩＩＩ））、カドミウム赤、群青、紺青、酸化クロム緑、コバルト緑等の金属酸化物粉、金属硫化物粉、金属粉等が挙げられる。さらに、調色のため、耐熱性を低下させない範囲内で染料を含有させることができる。
【００３９】
着色組成物に用いる透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂、および感光性樹脂が含まれる。透明樹脂には、必要に応じて、その前駆体である、放射線照射により硬化して透明樹脂を生成するモノマーもしくはオリゴマーを単独で、または２種以上を混合して用いることができる。
【００４０】
熱可塑性樹脂としては、例えば、ブチラール樹脂、スチレンーマレイン酸共重合体、塩素化ポリエチレン、塩素化ポリプロピレン、ポリ塩化ビニル、塩化ビニル-酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００４１】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン-無水マレイン酸共重合物やα-オレフィン-無水マレイン酸共重合物等の酸無水物を含む線状高分子をヒドロキシアルキル（メタ）アクリレート等の水酸基を有する（メタ）アクリル化合物によりハーフエステル化したものも用いられる。
【００４２】
光架橋剤として用いることのできる重合性モノマーとしては、トリメチロールプロパントリ（メタ）アクリレート、ペンタエリスリトールトリ（メタ）アクリレート、ジペンタエリスリトールヘキサ（メタ）アクリレート、エチレンオキサイド変性トリメチロールプロパントリ（メタ）アクリレート、プロピレンオキサイド変性トリメチロールプロパントリ（メタ）アクリレートなどの各種アクリル酸エステルおよびメタクリル酸エステルなどが代表例に挙げられる。これらは単独または2種以上混合して用いることができ、さらに光硬化性を適正に保つ目的で、必要に応じ、他の重合性モノマーおよびオリゴマーを混合して用いることが出来る。
【００４３】
その他の重合性モノマーおよびオリゴマーとしては、メチル（メタ）アクリレート、エチル（メタ）アクリレート、２-ヒドロキシエチル（メタ）アクリレート、２-ヒドロキシプロピル（メタ）アクリレート、シクロヘキシル（メタ）アクリレート、β-カルボキシエチル（メタ）アクリレート、ジエチレングリコールジ（メタ）アクリレート、１，６-ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６-ヘキサンジオールジグリシジルエーテルジ（メタ）アクリレート、ビスフェノールＡジグリシ
ジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ-ヒドロキシメチル（メタ）アクリルアミド、Ｎ-ビニルホルムアミド、アクリロニトリル等が挙げられる。これらについても、単独でまたは２種類以上混合して用いることができる。
【００４４】
着色組成物を紫外線照射により硬化する場合には、光重合開始剤等が添加される。光重合開始剤としては、４-フェノキシジクロロアセトフェノン、４-ｔ-ブチル-ジクロロアセトフェノン、ジエトキシアセトフェノン、１-（４-イソプロピルフェニル）-２-ヒドロキシ-２-メチルプロパン-１-オン、１-ヒドロキシシクロヘキシルフェニルケトン、２-ベンジル-２-ジメチルアミノ-１-（４-モルフォリノフェニル）-ブタン-１-オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４-フェニルベンゾフェノン、ヒドロキシベンゾフェノン、アクリル化ベンゾフェノン、４-ベンゾイル-４'-メチルジフェニルサルファイド、３，３'，４，４'-テトラ（ｔ-ブチルパーオキシカルボニル）ベンゾフェノン等のベンゾフェノン系化合物、チオキサントン、２-クロルチオキサントン、２-メチルチオキサントン、イソプロピルチオキサントン、２，４-ジイソプロピルチオキサントン、２，４-ジエチルチオキサントン等のチオキサントン系化合物、２，４，６-トリクロロ-ｓ-トリアジン、２-フェニル-４，６-ビス（トリクロロメチル）-ｓ-トリアジン、２-（ｐ-メトキシフェニル）-４，６-ビス（トリクロロメチル）-ｓ-トリアジン、２-（ｐ-トリル）-４，６-ビス（トリクロロメチル）-ｓ-トリアジン、２-ピペロニル-４，６-ビス（トリクロロメチル）-ｓ-トリアジン、２，４-ビス（トリクロロメチル）-６-スチリル-ｓ-トリアジン、２-（ナフト-１-イル）-４，６-ビス（トリクロロメチル）-ｓ-トリアジン、２-（４-メトキシ-ナフト-１-イル）-４，６-ビス（トリクロロメチル）-ｓ-トリアジン、２，４-トリクロロメチル-（ピペロニル）-６-トリアジン、２，４-トリクロロメチル（４'-メトキシスチリル）-６-トリアジン等のトリアジン系化合物、１，２-オクタンジオン，１-〔４-（フェニルチオ）-，２-（Ｏ-ベンゾイルオキシム）〕、Ｏ-（アセチル）-Ｎ-（１-フェニル-２-オキソ-２-（４'-メトキシ-ナフチル）エチリデン）ヒドロキシルアミン等のオキシムエステル系化合物、ビス（２，４，６-トリメチルベンゾイル）フェニルホスフィンオキサイド、２，４，６-トリメチルベンゾイルジフェニルホスフィンオキサイド等のホスフィン系化合物、９，１０-フェナンスレンキノン、カンファーキノン、エチルアントラキノン等のキノン系化合物、ボレート系化合物、カルバゾール系化合物、イミダゾール系化合物、チタノセン系化合物等が用いられる。
【００４５】
これらの光重合開始剤は、１種または２種以上を混合して用いることができる。光重合開始剤の使用量は、着色組成物の全固形分量を基準として０．５〜５０質量％が好ましく、より好ましくは３〜３０質量％である。
【００４６】
また、着色組成物は、増感剤として、トリエタノールアミン、メチルジエタノールアミン、トリイソプロパノールアミン、４-ジメチルアミノ安息香酸メチル、４-ジメチルアミノ安息香酸エチル、４-ジメチルアミノ安息香酸イソアミル、安息香酸２-ジメチルアミノエチル、４-ジメチルアミノ安息香酸２-エチルヘキシル、Ｎ，Ｎ-ジメチルパラトルイジン、４，４'-ビス（ジメチルアミノ）ベンゾフェノン、４，４'-ビス（ジエチルアミノ）ベンゾフェノン、４，４'-ビス（エチルメチルアミノ）ベンゾフェノン等のアミン系化合物を含有することもできる。これらの増感剤は１種または２種以上を混合して用いることができる。増感剤の使用量は、光重合開始剤と増感剤の合計量を基準として０．５〜６０質量％が好ましく、より好ましくは３〜４０質量％である。
【００４７】
さらに、着色組成物には、連鎖移動剤としての働きをする多官能チオールを含有させることができる。多官能チオールは、チオール基を２個以上有する化合物であればよく、例えば、ヘキサンジチオール、デカンジチオール、１，４-ブタンジオールビスチオプロピオネート、１，４-ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３-メルカプトブチレート）、ペンタエリスリトールテトラキスチオグリコレート、ペンタエリスリトールテトラキスチオプロピオネート、トリメルカプトプロピオン酸トリス（２-ヒドロキシエチル）イソシアヌレート、１，４-ジメチルメルカプトベンゼン、２、４、６-トリメルカプト-ｓ-トリアジン、２-（Ｎ，Ｎ-ジブチルアミノ）-４，６-ジメルカプト-ｓ-トリアジン等が挙げられる。これらの多官能チオールは、１種または２種以上混合して用いることができる。
【００４８】
また、必要に応じて、熱架橋剤を含んでいてもよく、熱架橋剤としては、例えば、メラミン樹脂、エポキシ樹脂等が挙げられる。メラミン樹脂としては、アルキル化メラミン樹脂（メチル化メラミン樹脂、ブチル化メラミン樹脂など）、混合エーテル化メラミン樹脂等があり、高縮合タイプであっても低縮合タイプであってもよい。エポキシ樹脂としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等がある。これらは、いずれも単独あるいは２種類以上混合して使用することができる。
【００４９】
着色組成物は、必要に応じて有機溶剤を含有することができる。有機溶剤としては、例えばシクロヘキサノン、エチルセロソルブアセテート、ブチルセロソルブアセテート、１-メトキシ-２-プロピルアセテート、ジエチレングリコールジメチルエーテル、エチルベンゼン、エチレングリコールジエチルエーテル、キシレン、エチルセロソルブ、メチル-ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。
【００５０】
次に、透明基板上に、上述のようにして調製された感光性着色組成物を基板上に塗布し、プリベークを行う。塗布する手段はスピンコート、ディップコート、ダイコートなどが通常用いられるが、４０〜６０ｃｍ四方程度の基板上に均一な膜厚で塗布可能な方法ならば、これらに限定されるものではない。プリベークは５０〜１２０℃で１０〜２０分ほど行うことが好ましい。塗布膜厚は任意であるが、分光透過率などを考慮すると、通常はプリベーク後の膜厚で２μｍ程度である。
【００５１】
次いで、感光性着色組成物を塗布し、着色組成物層を形成した基板に、パターンマスクを介して露光を行う。露光光源には通常の高圧水銀灯などを用いればよい。
【００５２】
続いて、露光された着色組成物層の現像を行う。現像液にはアルカリ性水溶液を用いる。アルカリ性水溶液の例としては、炭酸ナトリウム水溶液、炭酸水素ナトリウム水溶液、または両者の混合水溶液、もしくはそれらに適当な界面活性剤などを加えたものが挙げられる。現像後、水洗、乾燥して任意の一色の画素が得られる。
【００５３】
以上の一連の工程を、感光性着色組成物およびパターンを替え、必要な色の数だけ繰り返すことで、必要な色数が組み合わされた着色パターンすなわち複数色の画素を備えるカラーフィルタを得ることができる。
【実施例】
【００５４】
以下に、実施例により本発明を具体的に説明するが、本発明の趣旨を逸脱しない範囲においてこれに限定されるものではない。
【００５５】
図１は、本実施例に係るカラーフィルタを示す断面図である。図１において、ガラス基板１上には、画素領域と画素領域の境界に位置する画素間部位にブラックマトリクス２が設けられ、画素領域のそれぞれには着色画素３Ｒ、３Ｇ、３Ｂが配置されている。３Ｒは赤色画素を、３Ｇは緑色画素を、３Ｂは青色画素をそれぞれ示す。これら着色画素３Ｒ、３Ｇ、３Ｂの上には、透明樹脂からなるオーバーコート層４が設けられている。
【００５６】
図２は、図１に示すカラーフィルタを備えた液晶表示装置を示す。
【００５７】
図３に示す液晶表示装置７は、ノート型パソコン用のＴＦＴ駆動型液晶表示装置の典型例であって、離間対向して配置された一対の透明基板８および９を備え、それらの間に、液晶（ＬＣ）が封入されている。
【００５８】
液晶（ＬＣ）は、ＴＮ（Ｔｗｉｓｔｅｄ  Ｎｅｍａｔｉｃ）、ＳＴＮ（Ｓｕｐｅｒ  Ｔｗｉｓｔｅｄ  Ｎｅｍａｔｉｃ）、ＩＰＳ（Ｉｎ−Ｐｌａｎｅ  ｓｗｉｔｃｈｉｎｇ）、ＶＡ（Ｖｅｒｔｉｃａｌ  Ａｌｉｇｎｍｅｎｔ）、ＯＣＢ（Ｏｐｔｉｃａｌｌｙ Ｃｏｍｐｅｎｓａｔｅｄ Ｂｉｒｅｆｒｉｎｇｅｎｃｅ）等の液晶配向モードに応じて配向される。
【００５９】
第１の透明基板８の内面には、ＴＦＴ（薄膜トランジスタ）アレイ１０が形成されており、その上には例えばＩＴＯからなる透明電極層１１が形成されている。透明電極層１１の上には、配向層１２が設けられている。また、透明基板８の外面には、位相差フィルムを含む偏光板１３が形成されている。
【００６０】
他方、第２の透明基板９の内面には、上述した本発明の一実施形態に係る感光性樹脂組成物を用いて形成されたカラーフィルタ１４が設けられている。カラーフィルタ１４を構成する赤色、緑色および青色の画素は、ブラックマトリックス（図示せず）により分離されており、またその上に、必要に応じてオーバーコート層(図示せず)が設けられている。
【００６１】
カラーフィルタ１４上に、例えばＩＴＯからなる透明電極層１５が形成され、透明電極層１５を覆って配向層１６が設けられている。また、透明基板９の外面には、偏光板１７が形成されている。なお、偏光板１３の下方には、ＬＥＤ１８を備えたバックライトユニット１９が設けられている。
【００６２】
以下、液晶表示装置の構成部材としてのバックライト装置及びカラーフィルタについて説明する。
【００６３】
［バックライト装置］
本実施例で用いるバックライト装置は、液晶パネルの背面に配置され、透過型又は半透過型のカラー液晶表示装置の背面光源手段として用いられる面状光源装置を指し、ＬＥＤ光源と、この光源光をほぼ均一な面光源に変換する光均一化手段とを具備するものである。ＬＥＤ光源としては、赤、緑、青の波長域に発光する３色のＬＥＤの組合せに係るもの、または青色ＬＥＤに緑色蛍光体及び赤色蛍光体を塗布することで白色化したものがある。
【００６４】
バックライト装置は、ＬＥＤ光源と、光源より発せられた光を観察者側に向けて反射するリフレクタ、光源からの光を導き面状とするための導光体として用いる透光性の平板からなる基板、三角プリズム状のアレーを形成した調光シートなどを適切に配置することで構成される。光源の設置方式としては、液晶素子の背面直下に光源を配設する方法（直下方式）や、側面に光源を配設し、アクリル板等の透光性の導光体を用いて光を面状に変換して面光源を得る方法（サイドライト方式）が代表的である。高輝度が必要な用途については直下方式が、薄型化が必要な用途についてはサイドライト方式がそれぞれ好適であり、用途に応じて実用化されている。
【００６５】
ＬＥＤ光源として３色のＬＥＤの組合せに係るものを用いる場合、一般には、赤、緑、青の波長領域のうち、赤色領域に主発光波長を有する赤色ＬＥＤとしてはＧａＡｓＰ系ＬＥＤが挙げられ、緑色領域に主発光波長を有する緑色ＬＥＤとしてはＧａＰ系ＬＥＤが挙げられ、青色領域に主発光波長を有する青色ＬＥＤとしてはＩｎＧａＮ系ＬＥＤ、ＧａＮ系ＬＥＤが挙げられる。
【００６６】
赤色ＬＥＤ、緑色ＬＥＤ、及び青色ＬＥＤを組み合わせて混色させた白色光源の発光特性を示す特性図を図３に示す。また、青色ＬＥＤに緑色蛍光体及び赤色蛍光体を塗布することで白色化したＬＥＤの発光特性を示す特性図を図４に示す。図５は、従来の液晶表示装置に用いられていた冷陰極蛍光管（ＣＣＦＬ）の発光特性を示す特性図である。
【００６７】
［着色組成物］
カラーフィルタ作製に用いる着色組成物を着色するための着色剤には以下のものを使用した。
【００６８】
赤色用顔料：Ｃ．Ｉ．Ｐｉｇｍｅｎｔ  Ｒｅｄ  ２５４（チバ・スペシャルティ・ケミカルズ社製「イルガーフォーレッド  Ｂ−ＣＦ」）、およびＣ．Ｉ．Ｐｉｇｍｅｎｔ  Ｒｅｄ  １７７（チバ・スペシャルティ・ケミカルズ社製「クロモフタールレッド  Ａ２Ｂ」）
緑色用顔料：Ｃ．Ｉ．Ｐｉｇｍｅｎｔ  Ｇｒｅｅｎ  ５８（大日本インキ化学工業（株）「Ｐｈｔｈａｌｏｃｙａｎｉｎｅ Ｇｒｅｅｎ Ａ１１０」）、Ｃ．Ｉ．Ｐｉｇｍｅｎｔ  Ｇｒｅｅｎ  ３６（東洋インキ製造（株）製「リオノールグリーン  ６ＹＫ」）、およびＣ．Ｉ．Ｐｉｇｍｅｎｔ  Ｙｅｌｌｏｗ  １５０（バイエル社製「ファンチョンファーストイエロー  Ｙ−５６８８」）
青色用顔料：Ｃ．Ｉ．Ｐｉｇｍｅｎｔ  Ｂｌｕｅ  １５（東洋インキ製造（株）製「リオノールブルーＥＳ」）Ｃ．Ｉ．Ｐｉｇｍｅｎｔ  Ｖｉｏｌｅｔ  ２３（ＢＡＳＦ社製「パリオゲンバイオレット  ５８９０」）
それぞれの顔料を用いて、下記表１に示す赤色着色組成物、下記表２に示す緑色着色組成物、下記表３に示す青色着色組成物を作製した。
【表１】
2009163014.tif 000002
【００６９】
【表２】
2009163014.tif 000003
【００７０】
【表３】
2009163014.tif 000004
【００７１】
［カラーフィルタ］
得られた着色組成物を用いてカラーフィルタを作製した。
【００７２】
ガラス基板に、上記表１に示す赤色着色組成物をスピンコートにより膜厚２μｍとなるように塗布した。乾燥した後、露光機にてストライプ状のパターン露光をし、アルカリ現像液にて９０秒間現像して、ストライプ状の赤色画素の着色層を得た。なお、アルカリ現像液は以下の組成からなる。
【００７３】
炭酸ナトリウム                                          １．５重量％
炭酸水素ナトリウム                                      ０．５重量％
陰イオン系界面活性剤                                    ８．０重量％
（花王（株）製「ペリレックスＮＢＬ」）
水                                                      ９０重量％
次に、上記表２の緑色着色組成物も同様にスピンコートにて膜厚が２μｍとなるように塗布した。乾燥した後、露光機にてストライプ状の着色層を前述の赤色画素の着色層とはずらした場所に露光し、現像することで、前述の赤色画素の着色層と隣接した緑色画素の着色層を得た。
【００７４】
さらに、赤色、緑色と全く同様にして、上記表３に示す青色着色組成物についても膜厚２μｍで赤色画素、緑色画素の着色層と隣接した青色画素の着色層を得た。これで、透明基板上に赤、緑、青の３色のストライプ状の着色層を持つカラーフィルタが得られた。
【００７５】
上記顔料比率の着色組成物について、赤色着色層はｘ＝０．６４０、緑色着色層はｙ＝０．６００、青色着色層はｙ＝０．０６０になるように調製し、下記表４に示す実施例と比較例で用いた組み合わせで３色カラーフィルタを作製した。調整色度値は放送規格であるEBU規格値に基づいたものであるが、この範囲に限定されるものではない。
【００７６】
赤色着色組成物としてＲ−１、緑色着色組成物としてＧＡ−１〜ＧＡ−４、青色着色組成物としてＢ−１を使用し、上記の方法で作製した３色カラーフィルタＣＦ−１〜ＣＦ−４と、赤色ＬＥＤ、緑色ＬＥＤ、及び青色ＬＥＤを組み合わせて混色させた白色光源を備えるバックライトとを組み合わせた例を実施例１〜４とした。同様に、緑色着色組成物としてGA-５〜GA-８を使用し、上記の方法で作製した３色カラーフィルタＣＦ−５〜ＣＦ−８と、青色ＬＥＤに緑色蛍光体及び赤色蛍光体を塗布することで白色化したＬＥＤを備えるバックライトとを組み合わせた例を実施例５〜８とした。
【００７７】
また、赤色着色組成物としてＲ−１、緑色着色組成物としてＣＢ−１〜ＧＢ−４を使用し、青色着色組成物としてＢ−１を使用し、上記の方法で作製した３色カラーフィルタＣＦ−９〜ＣＦ−１２と、赤色ＬＥＤ、緑色ＬＥＤ、及び青色ＬＥＤを組み合わせて混色させた白色光源を備えるバックライトとを組み合わせた例を比較例１〜４とした。同様に、緑色着色組成物としてＧＢ−５〜ＧＢ−８を使用し、上記の方法で作製した３色カラーフィルタＣＦ−１３〜ＣＦ−１６と、青色ＬＥＤに緑色蛍光体及び赤色蛍光体を塗布することで白色化したＬＥＤを備えるバックライトとを組み合わせた例を比較例５〜８とした。
【００７８】
また、ＣＦ−１〜ＣＦ−８の３色カラーフィルタと、ＣＣＦＬを備えるバックライトとを組み合わせた例を比較例９〜１６とした。
【００７９】
更に、赤色着色組成物としてＲ−２、緑色着色組成物としてＧＡ−９〜ＧＡ−１１、青色着色組成物としてＢ−２を使用し、上記の方法で作製した３色カラーフィルタＣＦ−１７〜ＣＦ−１９と、ＣＣＦＬを備えるバックライトとを組み合わせた例を実施例１７〜１９とした。
【００８０】
これらの実施例１〜８、比較例１〜１９について、緑色着色層中における緑顔料の固形分に対する濃度、緑色着色層の２０Ｈｚにおける誘電正接、およびＮＴＳＣ比を比較した結果を下記表４〜表７に示す。
【表４】
2009163014.tif 000005
【００８１】
【表５】
2009163014.tif 000006
【００８２】
【表６】
2009163014.tif 000007
【００８３】
【表７】
2009163014.tif 000008
【００８４】
上記表４から、ＬＥＤを備えるバックライトと、Ｃ．Ｉ．ピグメントグリーン５８を含み誘電正接が０．０１以下である緑色着色層を備えるカラーフィルタを具備する液晶表示装置（実施例１〜８）によると、ＮＴＳＣ比がいずれも７０％以上であり、色再現性が良好であった。また、緑色着色層の誘電正接がいずれも０．０１未満であり、画素の液晶配向不良、駆動電圧の閾値ずれを発生させることなく良好な表示品位が得られた。
【００８５】
これに対し、上記表５に示すように、ＬＥＤを備えるバックライトを備えていても、Ｃ．Ｉ．ピグメントグリーン５８を含まず誘電正接が０．０１を越える緑色着色層を備えるカラーフィルタを具備する液晶表示装置（比較例１〜８）によると、画素の液晶配向不良、駆動電圧の閾値ずれによる焼き付き現象が発生し、良好な表示特性が得られなかった。
【００８６】
また、上記表６に示すように、Ｃ．Ｉ．ピグメントグリーン５８を含み誘電正接が０．０１以下である緑色着色層を備えていても、ＣＣＦＬを備えるバックライトを用いた液晶表示装置（比較例９〜１６）によると、ＮＴＳＣ比がいずれも７０％未満であり、色再現可能範囲が小さく、テレビ画像表示装置としては不適当な表示品質であった。
【００８７】
また、上記表７に示すように、Ｃ．Ｉ．ピグメントグリーン５８を含んでいても誘電正接が０．０１を越える緑色着色層を備えるカラーフィルタと、ＣＣＦＬを備えるバックライトを用いた液晶表示装置（比較例１７〜１９）によると、画素の液晶配向不良、駆動電圧の閾値ずれによる焼き付き現象が発生し、良好な表示特性が得られなかった。
【図面の簡単な説明】
【００８８】
【図１】本発明の一実施例に係るカラーフィルタを示す概略断面図である。
【図２】図１に示すカラーフィルタを備えた液晶表示装置の一例を示す概略断面図である。
【図３】赤色ＬＥＤ、緑色ＬＥＤ、及び青色ＬＥＤを組み合わせて混色させた白色光源の発光特性を示す特性図である。
【図４】青色ＬＥＤに緑色蛍光体及び赤色蛍光体を塗布することで白色化したＬＥＤの発光特性を示す特性図である。
【図５】従来の液晶表示装置に用いられていた冷陰極蛍光管（ＣＣＦＬ）の発光特性を示す特性図である。
【符号の説明】
【００８９】
１・・・ガラス基板、２・・・ブラックマトリックス、３Ｒ・・・赤色画素、３Ｇ・・・緑色画素、３Ｂ・・・青色画素、４・・・オーバーコート層、７・・・液晶表示装置、８、９・・・透明基板、１０・・・ＴＦＴアレイ、１１、１５・・・透明電極、１２、１６・・・配向層、１３、１７・・・偏光板、１４・・・カラーフィルタ、１８・・・ＬＥＤ、１９・・・バックライトユニット。
【図１】
2009163014.tif 000009
【図２】
2009163014.tif 000010
【図３】
2009163014.tif 000011
【図４】
2009163014.tif 000012
【図５】
2009163014.tif 000013